"下記式1で表される液晶化合物。R1aZ1bZ2cZ3A4C≡CCF2OA5Z4dZ5eR21式中の記号は、以下の意味を示す。R1およびR2:相互に独立して、水素原子、ハロゲン原子、-CN、-NCS、-SF5または炭素数1~18の1価の脂肪族炭化水素基であり、前記脂肪族炭化水素基中の1つ以上の-CH2-は、エーテル性酸素原子またはチオエーテル性硫黄原子で置換されていてもよく、該基中の任意の水素原子はフッ素原子で置換されていてもよい。A1、A2、A3、A5、A6およびA7:相互に独立して、トランス-1,4-シクロへキシレン基、1,4-シクロヘキセニレン基、1,3-シクロブチレン基、1,2-シクロプロピレン基、ナフタレン-2,6-ジイル基、1,2,3,4-テトラヒドロナフタレン-2,6-ジイル基、デカヒドロナフタレン-2,6-ジイル基、または1,4-フェニレン基。A4:ナフタレン-2,6-ジイル基、1,4-フェニレン基、1,2,3,4-テトラヒドロナフタレン-2,6-ジイル基または1,4-シクロヘキセニレン基。ただし、後方2基の-C≡CCF2O-基への結合手は、前者が6-位、後者が1-位の不飽和結合部位の炭素である。上記A1、A2、A3、A4、A5、A6およびA7の基中の1つ以上の水素原子はハロゲン原子で置換されていてもよく、該基中に存在する1つまたは2つの=CH-基は窒素原子で置換されていてもよく、1つまたは2つの-CH2-基はエーテル性酸素原子またはチオエーテル性硫黄原子に置換されていてもよい。Z1、Z2、Z3、Z4およびZ5:相互に独立して、単結合、または炭素数1~4の2価の脂肪族炭化水素基であり、該基中の1つ以上の-CH2-は、エーテル性酸素原子、チオエーテル性硫黄原子に置換されていてもよく、基中の任意の水素原子はフッ素原子で置換されていてもよい。a、b、c、dおよびe:相互に独立して0または1。ただし、0≦abcde≦3。下式1-1で表される請求項1に記載の液晶化合物。R11aZ11bZ21cZ31A41C≡CCF2OA51Z41dZ51eR211-1式中の記号は、以下の意味を示す。R11およびR21:相互に独立して、水素原子、フッ素原子、-SF5、炭素数1~18のアルキル基、または炭素数2~18のアルケニル基。アルキル基およびアルケニル基の基中の1つ以上の-CH2-はエーテル性酸素原子またはチオエーテル性硫黄原子に置換されていてもよく、基中の1つ以上の水素原子はフッ素原子で置換されていてもよい。A11、A21、A31、A51、A61およびA71:相互に独立して、トランス-1,4-シクロへキシレン基、または1,4-フェニレン基。A41:1,4-フェニレン基。A11、A21、A31、A41、A51、A61およびA71の基中の1つ以上の水素原子はハロゲン原子で置換されていてもよく、基中に存在する1つまたは2つの=CH-基は窒素原子で置換されていてもよく、1つまたは2つの-CH2-基はエーテル性酸素原子またはチオエーテル性硫黄原子で置換されていてもよい。Z11、Z21、Z31、Z41およびZ51:相互に独立して、単結合、炭素数1~4のアルキレン基であり、基中の1つ以上の-CH2-はエーテル性酸素原子に置換されていてもよく、また基中の1つ以上の水素原子はフッ素原子で置換されていてもよい。a、b、c、dおよびeは式1と同じ意味である。下式1-2で表される請求項1に記載の液晶化合物。R12aZ12bZ22cZ32A42C≡CCF2OA52Z42dZ52eR221-2式中の記号は、以下の意味を示す。R12:水素原子または炭素数1~10のアルキル基。該基中の1つ以上の-CH2-はエーテル性酸素原子で置換されていてもよく、また基中の1つ以上の水素原子はフッ素原子で置換されていてもよい。R22:水素原子、フッ素原子、-SF5、または炭素数1~10のアルキル基。該基中の1つ以上の-CH2-はエーテル性酸素原子で置換されていてもよく、また基中の1つ以上の水素原子はフッ素で置換されていてもよい。A12、A22、A32、A52、A62およびA72:相互に独立して、トランス-1,4-シクロへキシレン基、1,4-フェニレン基または1つもしくは2つのフッ素原子で置換された1,4-フェニレン基。A42:1,4-フェニレン基。Z12、Z22、Z32、Z42およびZ52:相互に独立して、単結合、または炭素数1~4のアルキレン基。a、b、c、dおよびeは式1と同じ意味である。下記式2で表される化合物と下記式3で表される化合物と反応させることを特徴とする請求項1に記載の液晶化合物の製造方法。HC≡CCF2OA5Z4dZ5eR22R1aZ1bZ2cZ3A4X13式中、R1、R2、A1~A7、Z1~Z5およびa~eは、請求項1における式1の定義と同様であり、X1:任意の脱離基。下記式2で表される化合物。HC≡CCF2OA5Z4dZ5eR22式中R2:水素原子、ハロゲン原子、-CN、-NCS、-SF5または炭素数1~18の1価の脂肪族炭化水素基であり、前記脂肪族炭化水素基中の1つ以上の-CH2-は、エーテル性酸素原子またはチオエーテル性硫黄原子で置換されていてもよく、該基中の任意の水素原子はフッ素原子で置換されていてもよい。A5、A6およびA7:相互に独立して、トランス-1,4-シクロへキシレン基、1,4-シクロヘキセニレン基、1,3-シクロブチレン基、1,2-シクロプロピレン基、ナフタレン-2,6-ジイル基、1,2,3,4-テトラヒドロナフタレン-2,6-ジイル基、デカヒドロナフタレン-2,6-ジイル基、または1,4-フェニレン基。A5~A7の基中の1つ以上の水素原子はハロゲン原子で置換されていてもよく、該基中に存在する1つまたは2つの=CH-基は窒素原子で置換されていてもよく、1つまたは2つの-CH2-基はエーテル性酸素原子またはチオエーテル性硫黄原子に置換されていてもよい。Z4およびZ5:相互に独立して、単結合、または炭素数1~4の2価の脂肪族炭化水素基であり、該基中の1つ以上の-CH2-は、エーテル性酸素原子、チオエーテル性硫黄原子に置換されていてもよく、基中の任意の水素原子はフッ素原子で置換されていてもよい。dおよびe:相互に独立して0または1。X1:任意の脱離基。請求項1ないし請求項3のいずれかに記載の液晶化合物を含む液晶組成物。請求項6に記載の液晶組成物が、電極が配設された2枚の基板間に封入されてなる液晶電気光学素子。本発明は、他の液晶材料または非液晶材料との相溶性に優れ、化学的にも安定である液晶化合物およびその製造方法を提供することを目的とする。また、本発明はこのような製造方法において有用な中間体を提供することも目的とする。また、該液晶化合物中の各基を調整することにより、前記の特性に加えて、大きな誘電率異方性等を併せ持つ液晶化合物を提供することも目的とする。また、本発明は、該液晶化合物を含有し、低電圧で駆動できる液晶電気光学素子を得るのに好適な液晶組成物およびその液晶組成物を用いた液晶電気光学素子を提供することを目的とする。本発明者らは鋭意検討を重ねた結果、このような課題の解決策として、連結基-C≡CCF2O-を有する特定構造の化合物を液晶組成物に含有させた場合に、その液晶組成物を用いた液晶電気光学素子が低動作電圧、化学的安定性等の種々の要求性能を満たすのに有用な化合物であることを見出し、本発明を完成させた。すなわち、本発明は、下式1で表される液晶化合物を提供する。下記式1で表される液晶化合物。R1aZ1bZ2cZ3A4C≡CCF2OA5Z4dZ5eR21式中の記号は、以下の意味を示す。R1およびR2:相互に独立して、水素原子、ハロゲン原子、-CN、-NCS、-SF5または炭素数1~18の1価の脂肪族炭化水素基であり、前記脂肪族炭化水素基中の1つ以上の-CH2-は、エーテル性酸素原子-O-またはチオエーテル性硫黄原子-S-で置換されていてもよく、該基中の任意の水素原子はフッ素原子で置換されていてもよい。A1、A2、A3、A5、A6およびA7:相互に独立して、トランス-1,4-シクロへキシレン基、1,4-シクロヘキセニレン基、1,3-シクロブチレン基、1,2-シクロプロピレン基、ナフタレン-2,6-ジイル基、1,2,3,4-テトラヒドロナフタレン-2,6-ジイル基、デカヒドロナフタレン-2,6-ジイル基、または1,4-フェニレン基。A4:ナフタレン-2,6-ジイル基、1,4-フェニレン基、1,2,3,4-テトラヒドロナフタレン-2,6-ジイル基または1,4-シクロヘキセニレン基。ただし、後方2基の-C≡CCF2O-基への結合手は、前者が6-位、後者が1-位の不飽和結合部位の炭素である。上記A1、A2、A3、A4、A5、A6およびA7の基中の1つ以上の水素原子はハロゲン原子で置換されていてもよく、該基中に存在する1つまたは2つの=CH-基は窒素原子で置換されていてもよく、1つまたは2つの-CH2-基は-O-または-S-に置換されていてもよい。Z1、Z2、Z3、Z4およびZ5:相互に独立して、単結合、または炭素数1~4の2価の脂肪族炭化水素基であり、該基中の1つ以上の-CH2-は、-O-、-S-に置換されていてもよく、基中の任意の水素原子はフッ素原子で置換されていてもよい。a、b、c、dおよびe:相互に独立して0または1。ただし、0≦abcde≦3。前記式1で表される液晶化合物のうちでも、下式1-1で表される化合物が好ましい。R11aZ11bZ21cZ31A41C≡CCF2OA51Z41dZ51eR211-1式中の記号は、以下の意味を示す。R11およびR21:相互に独立して、水素原子、フッ素原子、-SF5、炭素数1~18のアルキル基、または炭素数2~18のアルケニル基。アルキル基およびアルケニル基の基中の1つ以上の-CH2-は-O-または-S-に置換されていてもよく、基中の1つ以上の水素原子はフッ素原子で置換されていてもよい。A11、A21、A31、A51、A61およびA71:相互に独立して、トランス-1,4-シクロへキシレン基、または1,4-フェニレン基。A41:1,4-フェニレン基。A11、A21、A31、A41、A51、A61およびA71の基中の1つ以上の水素原子はハロゲン原子で置換されていてもよく、基中に存在する1つまたは2つの=CH-基は窒素原子で置換されていてもよく、1つまたは2つの-CH2-基は-O-または-S-で置換されていてもよい。Z11、Z21、Z31、Z41およびZ51:相互に独立して、単結合、炭素数1~4のアルキレン基であり、基中の1つ以上の-CH2-は-O-に置換されていてもよく、また基中の1つ以上の水素原子はフッ素原子で置換されていてもよい。a、b、c、dおよびeは前記と同じ意味である。前記式1で表される液晶化合物のうちでも、下式1-2で表される化合物がより好ましい。R12aZ12bZ22cZ32A42C≡CCF2OA52Z42dZ52eR221-2式中の記号は、以下の意味を示す。R12:水素原子または炭素数1~10のアルキル基。該基中の1つ以上の-CH2-は-O-で置換されていてもよく、また基中の1つ以上の水素原子はフッ素原子で置換されていてもよい。R22:水素原子、フッ素原子、-SF5、または炭素数1~10のアルキル基。該基中の1つ以上の-CH2-は-O-で置換されていてもよく、また基中の1つ以上の水素原子はフッ素で置換されていてもよい。A12、A22、A32、A52、A62およびA72:相互に独立して、トランス-1,4-シクロへキシレン基、1,4-フェニレン基または1つもしくは2つのフッ素原子で置換された1,4-フェニレン基。A42:1,4-フェニレン基。Z12、Z22、Z32、Z42およびZ52:相互に独立して、単結合、または炭素数1~4のアルキレン基。a、b、c、dおよびeは前記と同じ意味である。また、前記式1で表される液晶化合物の製造方法は、下記式2で表される化合物と下記式3で表される化合物と反応させる方法で製造されるのが好ましい。HC≡CCF2OA5Z4dZ5eR22R1aZ1bZ2cZ3A4X13式中のX1は任意の脱離基であり、R1、R2、A1、A2、A3、A4、A5、A6、A7、Z1、Z2、Z3、Z4、Z5、a、b、c、dおよびeは前記と同じ意味を示す。また、本発明は、前記式2で表される化合物を提供する。また、本発明は、前記式1で表される液晶化合物1を含む液晶組成物を提供する。また、本発明は、該液晶組成物が、電極が配設された2枚の基板間に封入されてなる液晶電気光学素子を提供する。本発明の式1で表される液晶化合物は、他の液晶材料または非液晶材料との相溶性に優れ、化学的にも安定である。また、本発明の化合物は、該化合物を構成する環基、置換基および連結基を適宜調整することにより、前記の特性に加えて、大きな誘電率異方性を併せ持つこともできる。また、液晶素子に要求される様々な性能を満たした液晶組成物を調製できる。また、該液晶組成物を液晶電気光学素子に用いた場合には低電圧駆動できる。本発明の製造方法に従えば、-C≡CCF2O-連結基を有する化合物を汎用性が高く工業的にも容易に簡便かつ効率的に製造することができる。また、本発明はこのような製造方法において有用な中間体を提供することができる。以下に本発明について更に詳しく説明する。本明細書において、式1で表される液晶化合物を化合物1と記し、他の式で表される化合物も同様に記す。本発明の化合物1において、R1およびR2は、相互に独立して、水素原子、ハロゲン原子、-CN、-NCS、-SF5または炭素数1~18の1価の脂肪族炭化水素基であり、該基中の1つ以上の-CH2-は、-O-または-S-で置換されていてもよく、該基中の1つ以上の水素原子はフッ素原子で置換されていてもよく、これら基および水素原子の置換のいずれも含んでいてもよい。-O-、-S-およびフッ素原子の少なくとも1つによる置換を含むアルキル基を置換アルキル基、同様の置換を含むアルケニル基を置換アルケニル基と記す。脂肪族炭化水素基としては、アルキル基、アルケニル基またはアルキニル基が挙げられ、中でもアルキル基またはアルケニル基が好ましい。置換アルキル基としては、アルコキシ基、アルコキシアルキル基、アルキルチオ基、アルキルチオアルキル基、フルオロアルキル基、フルオロアルコキシ基等が挙げられる。置換アルケニル基としては、アルケニルオキシ基、アルケニルオキシアルキル基、アルケニルチオ基、アルケニルチオアルキル基、フルオロアルケニル基、フルオロアルケニルオキシ基等が挙げられる。上記アルキル基としては、メチル基、エチル基、プロピル基、イソプロピル基、ブチル基、ペンチル基、ヘキシル基、ヘプチル基、オクチル基、ノニル基、デシル基等が挙げられる。アルコキシ基としては、メトキシ基、エトキシ基、プロポキシ基、ブトキシ基、ペントキシ基、ヘプチルオキシ基、オクチルオキシ基等が挙げられる。アルコキシアルキル基としては、メトキシメチル基、エトキシメチル基、プロポキシメチル基、プロポキシエチル基、メトキシプロピル基、エトキシプロピル基、プロポキシプロピル基等が挙げられる。アルキルチオ基としては、メチルチオ基、エチルチオ基、プロピルチオ基、ブチルチオ基、ペンチルチオ基、ヘキシルチオ基、ヘプチルチオ基、オクチルチオ基等が挙げられる。アルキルチオアルキル基としては、メチルチオメチル基、エチルチオメチル基、プロピルチオメチル基、ブチルチオメチル基、メチルチオエチル基、エチルチオエチル基、プロピルチオエチル基、メチルチオプロピル基、エチルチオプロピル基、プロピルチオプロピル基等が挙げられる。アルケニル基としては、ビニル基、1-プロペニル基、1-ブテニル基、1-ペンテニル基、3-ブテニル基、3-ペンテニル基等が挙げられる。アルケニルオキシ基としては、アリルオキシ基等が挙げられる。フルオロアルキル基としては、トリフルオロメチル基、フルオロメチル基、2-フルオロエチル基、ジフルオロメチル基、2,2,2-トリフルオロエチル基、1,1,2,2-テトラフルオロエチル基、2-フルオロエチル基、3-フルオロプロピル基、4-フルオロブチル基、5-フルオロペンチル基等が挙げられる。フルオロアルコキシ基としては、フルオロメトキシ基、トリフルオロメトキシ基、ジフルオロメトキシ基、ペンタフルオロエトキシ基、1,1,2,2-テトラフルオロエトキシ基、ヘプタフルオロプロポキシ基、1,1,2,3,3,3-ヘキサフルオロプロポキシ基等が挙げられる。フルオロアルコキシアルキル基としては、トリフルオロメトキシメチル基等が挙げられる。フルオロアルケニル基としては、2-フルオロエテニル基、2,2-ジフルオロエテニル基、1,2,2-トリフルオロエテニル基、3-フルオロ-1-ブテニル基、4-フルオロ-1-ブテニル基等が挙げられる。フルオロアルキルチオ基としては、トリフルオロメチルチオ基、ジフルオロメチルチオ基、1,1,2,2-テトラフルオロエチルチオ基、2,2,2-トリフルオロエチルチオ基等が挙げられる。R1およびR2としては、水素原子、ハロゲン原子、-CN、-NCS、-SF5、アルキル基、アルケニル基、アルコキシ基、アルコキシアルキル基、アルキルチオ基、アルキルチオアルキル基、アルケニルオキシ基、アルケニルチオ基、フルオロアルキル基、フルオロアルコキシ基、フルオロアルコキシアルキル基、フルオロアルケニル基、フルオロアルキルチオ基が好ましい。なかでも、R1およびR2としては、反応性や副反応が生じにくいことから、水素原子、フッ素原子、-SF5、炭素数1~18のアルキル基、炭素数2~18のアルケニル基、炭素数1~18の置換アルキル基、炭素数2~18の置換アルケニル基が好ましい。特に、R1としては、水素原子、炭素数1~10のアルキル基または炭素数1~10の置換アルキル基が特に好ましい。R2としては、フッ素原子、-SF5、水素原子、炭素数1~10のアルキル基または炭素数1~10の置換アルキル基が特に好ましい。化合物1において、A1、A2、A3、A5、A6およびA7は、相互に独立して、トランス-1,4-シクロへキシレン基、1,4-シクロヘキセニレン基、1,3-シクロブチレン基、1,2-シクロプロピレン基、ナフタレン-2,6-ジイル基、1,2,3,4-テトラヒドロナフタレン-2,6-ジイル基、デカヒドロナフタレン-2,6-ジイル基、または1,4-フェニレン基である。また、A4は、ナフタレン-2,6-ジイル基、1,4-フェニレン基、1,2,3,4-テトラヒドロナフタレン-2,6-ジイル基または1,4-シクロヘキセニレン基である。ただし、後方2基の-C≡CCF2O-基への結合手は、前者が6-位、後者が1-位の不飽和結合部位の炭素である。これらA1~A7の環を構成する=CH-基の1つまたは2つは窒素原子で置換されていてもよく、1つまたは2つの-CH2-基は-O-、-S-に置換されていてもよく、また各基中の1つ以上の水素原子はハロゲン原子で置換されていてもよく、これら基および水素原子の置換のいずれも含んでいてもよい。このような置換を有する基を、各環基名の前に置換の語を付して、たとえば置換1,4-フェニレン基、置換トランス-1、4-シクロヘキシレン基などと称することがある。ここでのハロゲン原子としては、塩素原子およびフッ素原子が好ましい。A1~A7が1,4-フェニレン基であり、さらに置換基としてハロゲン原子を有する場合、1つの1,4-フェニレン基に置換するハロゲン原子の数は1つから4つであるが、中でも1つまたは2つが好ましい。A1、A2、A3、A5、A6およびA7がトランス-1,4-シクロヘキシレン基であり、さらに置換基としてハロゲン原子を有する場合、置換するハロゲン原子の数は1~4つであることが好ましい。また、ハロゲン原子はシクロヘキシレン基の1位または4位の炭素原子に結合していてもよい。窒素原子による置換1,4-フェニレン基としては、2,5-ピリミジニレン基または2,5-ピリジニレン基等が挙げられる。-O-、-S-による置換トランス-1,4-シクロへキシレン基としては、1,3-ジオキサン-2,5-ジイル基、1,3-ジチアン-2,5-ジイル基等が挙げられる。A1、A2、A3、A5、A6およびA7としては、反応性や原料入手の関係から、トランス-1,4-シクロへキシレン基、1,4-フェニレン基、置換トランス-1,4-シクロへキシレン基、および置換1,4-フェニレン基が好ましい。中でも、トランス-1,4-シクロへキシレン基、1,4-フェニレン基、および1つまたは2つのフッ素原子で置換された1,4-フェニレン基が特に好ましい。A4としては、反応性や原料入手の関係から、1,4-フェニレン基、および置換1,4-フェニレン基が好ましく、1,4-フェニレン基が特に好ましい。化合物1において、Z1、Z2、Z3、Z4およびZ5は、相互に独立して、単結合、または炭素数1~4の2価の脂肪族炭化水素基であり、該基中の1つ以上の-CH2-は、-O-、-S-に置換されていてもよく、また各基中の1つ以上の水素原子はフッ素原子で置換されていてもよく、これら基および水素原子の置換をいずれも含んでいてもよい。このような置換を有する基を、置換の語を付して称することがある。脂肪族炭化水素基としては、アルキレン基、アルケニレン基またはアルキニレン基が挙げられ、中でもアルキレン基が好ましい。置換アルキレン基としては、-CF2CF2-、-CF2CH2-、-CH2CF2-、-CHFCH2-、-CH2CHF-、-CF2CHF-、-CHFCF2-、-CH2O-、-OCH2-、-CH2S-、-SCH2-、-CF2O-、-OCF2-、-CF2CF2CF2CF2-、-OCF2CF2O-、-C2H4CF2O-、等が挙げられる。また、Z1、Z2、Z3、Z4またはZ5が単結合である場合には、それぞれの基の両側に存在する基は直接結合することを意味する。例えば、Z1が単結合でありaおよびbが1の場合はA1とA2とは直接結合する。また、Z1、Z2およびZ3が単結合でありa、bおよびcが0である場合は、R1とA4とは直接結合する。Z1、Z2、Z3、Z4およびZ5としては、合成の容易さ等から、単結合、炭素数1~4のアルキレン基、該基に対応するフッ素置換アルキレン基、または1個以上の-CH2-が-O-置換されたアルキレン基が好ましい。中でも、単結合および炭素数1~4のアルキレン基が特に好ましい。本発明の化合物1において、a、b、c、dおよびeは相互に独立して0または1であり、0≦abcde≦3である。a、b、c、dおよびeは化合物に要求特性に応じて適宜選択することができる。たとえば化合物1が低粘性であること、あるいは該化合物が他の液晶材料または非液晶材料との相溶性に優れている点を重視する場合、0≦abcde≦1であることが好ましい。一方、化合物の高い液晶温度範囲を重視する場合、1≦abcde≦3であることが好ましい。化合物1のΔεを大きくする観点からは、-C≡CCF2O-のO側結合基A5Z4dZ5eR2が、電子求引性の基であることが好ましいと考えられる。このA5Z4dZ5eR2の電子求引性とは、化合物1において、d=e=0かつZ4およびZ5が単結合である-A5-R2の、R2が水素原子かつA5が非置換のフェニレン基またはシクロヘキシレン基であるものに比して電子求引性であることを意味する。A5Z4dZ5eR2が電子求引性の基となる場合としては、各基が以下のものであることが挙げられる。R2:フッ素原子、-OCF3、-OCF2H、-CN、-NCS、または-SF5A5、A6、A7:相互に独立して、1,4-フェニレン基、2-フルオロ-1,4-フェニレン基、または2,6-ジフルオロ-1,4-フェニレン基。Z4、Z5:単結合d、e:相互に独立して0または1また、A5、A6およびA7における置換型環基の置換位置は、R1に近いほうを4位、R2に近い方を1位とする。本発明の化合物1としては、化合物1-1が好ましい。R11aZ11bZ21cZ31A41C≡CCF2OA51Z41dZ51eR211-1式中の記号は、以下の意味を示す。R11およびR21:相互に独立して、水素原子、フッ素原子、-SF5、炭素数1~18のアルキル基、または炭素数2~18のアルケニル基。アルキル基およびアルケニル基の基中の1つ以上の-CH2-は-O-または-S-に置換されていてもよく、基中の1つ以上の水素原子はフッ素原子で置換されていてもよい。A11、A21、A31、A51、A61およびA71:相互に独立して、トランス-1,4-シクロへキシレン基、または1,4-フェニレン基。A41:1,4-フェニレン基。A11、A21、A31、A41、A51、A61およびA71の基中の1つ以上の水素原子はハロゲン原子で置換されていてもよく、基中に存在する1つまたは2つの=CH-基は窒素原子で置換されていてもよく、1つまたは2つの-CH2-基は-O-または-S-で置換されていてもよい。Z11、Z21、Z31、Z41およびZ51:相互に独立して、単結合、炭素数1~4のアルキレン基であり、基中の1つ以上の-CH2-は-O-に置換されていてもよく、また基中の1つ以上の水素原子はフッ素原子で置換されていてもよい。a、b、c、dおよびeは前記と同じ意味である。本発明の化合物1としては、化合物1-2がより好ましい。R12aZ12bZ22cZ32A42C≡CCF2OA52Z42dZ52eR221-2式中の記号は以下の意味を示す。R12:水素原子または炭素数1~10のアルキル基。該基中の1つ以上の-CH2-は-O-で置換されていてもよく、また基中の1つ以上の水素原子はフッ素原子で置換されていてもよい。R22:水素原子、フッ素原子、-SF5、または炭素数1~10のアルキル基。該基中の1つ以上の-CH2-は-O-で置換されていてもよく、また基中の1つ以上の水素原子はフッ素で置換されていてもよい。A12、A22、A32、A52、A62およびA72:相互に独立して、トランス-1,4-シクロへキシレン基、1,4-フェニレン基、1つまたは2つのフッ素原子で置換された1,4-フェニレン基。A42:1,4-フェニレン基。Z12、Z22、Z32、Z42およびZ52:相互に独立して、単結合、または炭素数1~4のアルキレン基。a、b、c、dおよびeは前記と同じ意味である。本発明の化合物1の製造方法には、化合物2と化合物3を反応させる方法など、化合物2を原料とする製造方法が好ましい。化合物2および化合物3において、R1、R2、A1、A2、A3、A4、A5、A6、A7、Z1、Z2、Z3、Z4、Z5、a、b、c、dおよびeの定義および好ましい態様は前記化合物1と同じである。また、化合物3においてX1は任意の脱離基である。化合物2は新規化合物であり、新実験化学講座丸善株式会社出版等、有機合成の成書に記載されている方法にても得られるが、下記の方法で合成するのが好ましい。YC≡CHa↓CF2Br2YC≡CCF2Brb↓HOA5Z4dZ5eR2cYC≡CCF2OA5Z4dZ5eR2d↓HC≡CCF2OA5Z4dZ5eR22ただし、式中のYは保護基を意味し、A5、A6、A7、Z4、Z5およびR2は前記と同じ意味を示す。Yは三重結合の保護基であれば何でも構わない。化合物aとしては、下記反応により得られる下記化合物a1が挙げられる。原料となるアルコール誘導体は、3-メチル-1-ブチン-3-オール東京化成工業社製など、市販品として入手可能である。CF2Br2ジブロモジフルオロメタンは公知の化合物であり、市販品としてシグマアルドリッチ社等から入手可能である。また、HaszeldineRN等の報告、特開平3-246244号公報、特開昭62-207229号公報に記載の方法、実験化学講座丸善株式会社出版等を参考にしても製造が可能である。化合物bと化合物cとの反応は塩基の存在下で行われるのが好ましい。塩基としては、前記と同様のものが挙げられる。取り扱いが容易な点から、水酸化カリウム、水酸化ナトリウム等のアルカリ金属水酸化物、炭酸カリウム、炭酸ナトリウム等のアルカリ金属炭酸塩、アルカリ金属アルコラート、の使用が好ましく、炭酸カリウムが特に好ましい。塩基の使用量は、化合物bに対して、0~20当量が好ましく、0.5~6当量が特に好ましい。反応溶媒としては、反応に不活性なものであれば使用でき、特に制限されない。中でも、芳香族系溶媒、脂肪族炭化水素系溶媒、エーテル系溶媒、非プロトン性極性溶媒および水が好ましい。反応温度は、0~150°Cが好ましく、90~130°Cが特に好ましい。化合物dから化合物2を製造する方法は、Yの構造により公知の脱保護方法が用いられる。保護基Yの脱離方法は化合物2が安定な限り、任意の方法を用いてよい。例えば、反応条件としては以下の条件が上げられる。前記化合物a1を用いた場合は、先ずアルコールもしくは水を共存させ、酸触媒を用いTHP基を外した後、残ったHO-CCH32-基を塩基性条件下、加熱を行うことが好ましい。アルキルシリル基を保護基として用いた場合、塩基性条件もしくはアンモニウムフルオライドもしくは金属フッ化物を用いることが好ましい。化合物3は、市販品あるいは新実験化学講座丸善株式会社出版等、有機合成の成書に記載されている方法にて容易に得られる。X1は任意の脱離基である。化合物2の末端アセチレンに対しカップリング反応する限り特に制限はないが、中でもハロゲン原子、pトルエンスルホニルオキシ基、トリフルオソメタンスルホニル基、メタンスルホニル基が好ましく、ハロゲン原子が特に好ましい。ハロゲン原子としてはヨウ素原子が好ましい。化合物3の使用量は化合物21モルに対し、0.9~2.0モルが好ましく、1~1.5モルがより好ましい。本発明の製造方法は溶媒中で実施するのが好ましい。溶媒としてはベンゼン、トルエン、キシレン、エチルベンゼン等の芳香族炭化水素系溶媒、ペンタン、ヘキサン、ヘプタン、オクタン等の脂肪族炭化水素系溶媒;テトラヒドロフラン、ジエチルエーテル、ジイソプロピルエーテル、ジブチルエーテル、t-ブチルメチルエーテル、ジメトキシエタン等のエーテル系溶媒;石油エーテル類または前記溶媒の適当な混合溶媒等を用いることができる。これらの中でも、ジエチルエーテル、t-ブチルメチルエーテル等のエーテル系溶媒、エーテル系溶媒と脂肪族炭化水素系溶媒の混合溶媒が好ましい。前記溶媒の量は、化合物2の質量に対して、0.1~100倍の体積を使用するのが好ましく、0.5~30倍の体積を使用するのがより好ましい。例えば、化合物2が1gであれば、溶媒は0.1~100mL使用するのが好ましく、0.5~30mL使用するのがより好ましいということになる。ただし、これは合成の規模により大きく異なり、適宜変更することが可能である。反応温度は-80~50°Cが好ましい。反応時間は0.1~24時間が好ましく、0.1~3時間がより好ましい。本発明の製造方法は塩基を用いて行うことが望ましく、アルキルリチウム、アルキルマグネシウムハライド、アルキル亜鉛、アルカリ金属水酸化物、アルカリ金属の炭酸塩、アルカリ金属アルコラート類、アルカリ金属のヒドリド類、アルカリ金属アミド、アミン類が好ましい。例えば、アルキルリチウムとしては、nブチルリチウム、フェニルリチウムが好ましい。例えば、アルキルマグネシウムハライドとしては、エチルマグネシウムブロミド、フェニルマグネシウムブロミドが好ましい。例えば、アルカリ金属ヒドリド類としては、水素化ナトリウムが好ましい。塩基の使用量は、化合物2に対して、0.9~1.5当量が好ましい。本発明の製造方法は金属触媒を用いて実施することが好ましい。金属触媒としては、パラジウム触媒、銅触媒、ニッケル触媒、白金触媒、コバルト触媒、ロジウム触媒が好ましい。例えば、パラジウム触媒としては、[PdP34]、PdCl22Fe、[PdCl2P32]、[Pd2]、[Pd23]が好ましい。なお、ここでのPhはフェニル基である。金属触媒の使用量は、化合物21モルに対して、0.1~20モルが好ましい。本発明の製造方法は金属ハライドを添加剤として用いることができる。例えば、金属ハライドとしては、塩化亜鉛、臭化亜鉛、塩化銅、臭化銅、ヨウ化銅、塩化鉄、塩化マンガン、臭化マンガン、塩化コバルトが好ましい。金属ハライドの使用量は、化合物2に対して、0.9~3当量が好ましい。また、本発明は、前記化合物1を含む液晶組成物を提供する。この液晶組成物は、本発明の化合物1と、他の液晶化合物または非液晶化合物これらを総称して他の化合物というとを混合して構成される。本発明の液晶組成物における化合物1の含有量は、用途、使用目的、他の化合物の種類等により適宜変更することができるが、液晶組成物全量に対して化合物1は0.5~50質量が好ましく、特に2~20質量が好ましい。また、用途、使用目的等により、液晶組成物中に化合物1を2種類以上含有してもよい。その場合、液晶組成物の全量に対して化合物1の合計量で0.5~80質量が好ましく、特に2~50質量が好ましい。化合物1と混合して用いる他の化合物としては、屈折率異方性値を調整する成分、粘性を下げる成分、低温で液晶性を示す成分、誘電率異方性を向上させる成分、コレステリック性を付与する成分、二色性を示す成分、導電性を付与する成分、その他各種添加剤等が挙げられる。これらは、用途、要求性能等により、適宜選択されるが、通常は、液晶化合物および該液晶化合物と類似構造を有する主成分と、必要に応じて添加される添加成分とからなるものが好ましい。本発明の液晶組成物において、前記他の化合物としては、例えば、以下の式で表されるものが挙げられる。以下の式中、R3およびR4は、アルキル基、アルケニル基、アルキニル基、アルコキシ基、ハロゲン原子またはシアノ基等の基を表す。また、R3およびR4は、それぞれ同一であっても異なっていてもよい。また、以下の各式中、-Cy-はトランス-1,4-シクロへキシレン基、-Ph-は1,4-フェニレン基、-PhFF-はジフロオロフェニレン基を表す。R3-Cy-Cy-R4R3-Cy-Ph-R4R3-Cy-PhFF-CNR3-Ph-Ph-R4R3-Ph-C≡C-Ph-R4R3-Cy-COO-Ph-R4R3-Cy-COO-PhFF-CNR3-Ph-COO-Ph-R4R3-Ph-COO-PhFF-CNR3-Cy-CH=CH-Ph-R4R3-Ph-CH=CH-Ph-R4R3-Ph-CF=CF-Ph-R4R3-Cy-CF=CF-Ph-R4R3-Cy-CF=CF-Cy-R4R3-Cy-Ph-CF=CF-Ph-R4R3-Cy-Ph-CF=CF-Cy-R4R3-Ph-Cy-CF=CF-Cy-R4R3-Cy-Cy-CF=CF-Ph-R4R3-Ph-Ph-CF=CF-Ph-R4R3-Cy-CH2CH2-Ph-R4R3-Cy-Ph-CH2CH2-Ph-R4R3-Cy-Ph-CH2CH2-Cy-R4R3-Cy-Cy-CH2CH2-Ph-R4R3-Ph-CH2CH2-Ph-R4R3-Ph-Ph-CH2CH2-Ph-R4R3-Ph-Ph-CH2CH2-Cy-R4R3-Cy-Ph-Ph-R4R3-Cy-Ph-PhFF-CNR3-Cy-Ph-C≡C-Ph-R4R3-Cy-Ph-C≡C-PhFF-CNR3-Cy-Ph-C≡C-Ph-Cy-R4R3-Cy-CH2CH2-Ph-C≡C-Ph-R4R3-Cy-CH2CH2-Ph-C≡C-Ph-Cy-R4R3-Cy-Ph-Ph-Cy-R4R3-Ph-Ph-Ph-R4R3-Ph-Ph-C≡C-Ph-R4R3-Ph-CH2CH2-Ph-C≡C-Ph-R4R3-Ph-CH2CH2-Ph-C≡C-Ph-Cy-R4R3-Cy-COO-Ph-Ph-R4R3-Cy-COO-Ph-PhFF-CNR3-Cy-Ph-COO-Ph-R4R3-Cy-Ph-COO-PhFF-CNR3-Cy-COO-Ph-COO-Ph-RR3-Cy-COO-Ph-COO-PhF2-CNR3-Ph-COO-Ph-COO-Ph-R4R3-Ph-COO-Ph-OCO-Ph-R4R3-Ph-CF2O-Ph-R4R3-Cy-CF2O-Ph-R4R3-Ph-CF2O-Cy-R4R3-Cy-Ph-CF2O-Ph-R4R3-Cy-Ph-CF2O-Cy-R4R3-Cy-Cy-CF2O-Ph-R4R3-Cy-Cy-CF2O-PhFF-R4R3-Ph-Ph-CF2O-Ph-R4R3-Ph-Ph-CF2O-Cy-R4R3-Cy-Ph-CF2O-PhFF-R4R3-Cy-PhFF-CF2O-PhFF-R4R3-Ph-Ph-CF2O-PhFF-R4R3-Ph-PhFF-CF2O-PhFF-R4R3-Ph-CF2CF2-Ph-R4R3-Cy-CF2CF2-Ph-R4R3-Cy-CF2CF2-Cy-R4R3-Cy-Ph-CF2CF2-Ph-R4R3-Cy-Ph-CF2CF2-Cy-R4R3-Cy-Cy-CF2CF2-Ph-R4R3-Ph-Ph-CF2CF2-Ph-R4R3-Ph-Ph-CF2CF2-Cy-R4なお、これらの化合物は単なる代表例であり、該化合物中の環構造または末端基に存在する水素原子が、ハロゲン原子、シアノ基、メチル基等に置換されたものでもよい。また、シクロヘキサン環やベンゼン環が他の六員環や五員環、例えば、ピリミジン環やジオキサン環等に置換されたものでもよく、環と環との間の結合基がそれぞれ独立して他の2価の結合基、例えば-CH2O-、-CH=CH-、-N=N-、-CH=N-、-COOCH2-、-OCOCH2-または-COCH2-等に変更されているものでもよく、所望の性能に合わせて選択することができる。さらに、本発明は、前記液晶組成物を液晶層の構成材として用いる液晶電気光学素子を提供する。本明細書において、液晶電気光学素子とは、表示素子に限られず、液晶の電気的または光学的特性を利用する各種の機能素子、例えば、液晶表示素子、さらに、調光窓、光シャッター、偏光変換素子、可変焦点レンズ等の用途に用いられる素子を含むものである。例えば、本発明の液晶組成物を液晶セル内に注入する等して形成される液晶層を、電極を備える2枚の基板間に挟持して構成される電気光学素子部を有する液晶電気光学素子を提供する。この液晶電気光学素子は、ツイストネマチックTN方式、スーパーツイストネマチックSTN方式、ECBモード、VAモード、ゲストホスト方式、動的散乱方式、フェーズチェンジ方式、DAP方式、二周波駆動方式、強誘電性液晶表示方式等種々のモードで駆動されるものが挙げられる。代表的な液晶電気光学素子としては、ツイストネマチックTN型液晶表示素子が挙げられる。このツイストネマチックTN型液晶表示素子は、まず、プラスチック、ガラス等の基板上に、必要に応じてSiO2、Al2O3等のアンダーコート層やカラーフィルター層を形成し、In2O3-SnO2ITO、SnO2等からなる被膜を成膜し、ホトリソグラフィ等により所要のパターンの電極を形成する。次に、必要に応じて、ポリイミド、ポリアミド、SiO2、Al2O3等のオーバーコート層を形成し、配向処理する。これにシール材を印刷し、電極面が相対向するように配して周辺をシールし、シール材を硬化して空セルを形成する。さらに、空セルに、本発明の組成物を注入し、注入口を封止剤で封止して液晶セルを構成する。この液晶セルに、必要に応じて、偏光板、カラー偏光板、光源、カラーフィルター、半透過反射板、反射板、導光板、紫外線カットフィルター等を積層、文字、図形等を印刷、ノングレア加工等をして液晶電気光学素子を得ることができる。なお、上述の説明は、液晶電気光学素子の基本的な構成および製法を説明したものであり、他の構成も採用できる。例えば、2層電極を用いた基板、2層の液晶層を形成した2層液晶セル、反射電極を用いた基板、TFT、MIM等の能動素子を形成したアクティブマトリクス基板を用いたアクティブマトリクス素子等、種々の構成のものが採用できる。さらに、本発明の組成物は、前記TN型以外のモード、即ち、高ツイスト角のSTN型液晶電気光学素子や、多色性色素を用いたゲスト-ホストGH型液晶電気光学素子、横方向の電界で液晶分子を基板に対して平行に駆動させるインプレーンスイッチングIPS型液晶電気光学素子、液晶分子を基板に対して垂直配向させるVA型液晶電気光学素子、強誘電性液晶電気光学素子等、種々の方式で使用することができる。また、電気的に書き込みをする方式ではなく、熱により書き込みをする方式に用いることもできる。以下に、実施例を挙げて本発明を更に具体的に説明する。なお以下の例は、本発明を制限することなく、本発明を例示しようとするものである。実施例1化合物2Aの合成公知の方法で合成した化合物a1180g1.07molをテトラヒドロフランTHF2Lを撹拌、-80°Cまで冷却し、nBuLi関東化学社製1.57molLヘキサン溶液715mL1.12molを徐々に滴下し、30分撹拌した。その後、公知の方法を参考に合成したCF2Br2100mL1.12molを150mLで稀釈した溶液を滴下し、一晩放置した。5NaCO3水溶液500mLを用いてクエンチした後、水洗、濃縮乾燥することで、化合物b1329.75gを得た。化合物b1266g0.90mol、3,4,5-トリフルオロフェノールシグマアルドリッチ社製146g0.99mol、炭酸カリウム日本曹達社製136.5g0.99molおよびN,N-ジメチルホルムアミド和光純薬工業社製1.4Lを撹拌し、120°Cで3時間加熱した。冷却後5重炭酸ナトリウム水溶液700mLでクエンチを加え、ヘキサンで抽出後、水で洗浄を行い、溶媒を留去するで化合物d1256gを得た。化合物d1458.3g1.26molを、2.8Lのメタノール和光純薬工業社製に溶解した後、p-トルエンスルホン酸ピリジニウム塩和光純薬工業社製32g0.13molを加え、室温で一晩撹拌した。水2.8Lでクエンチした後、ヘキサン5.7Lで抽出した後、濃縮、乾燥を行い化合物d2332.08gを得た。化合物d2143.9g、ナトリウム-tert-ブトキサイド和光純薬工業社製13g、ヘキサン和光純薬工業社製850mLを還流条件下、3時間、ディーンスターク管を用いて副生するアセトンを抜き出しながら適宜ヘキサンを追加した。水を加えクエンチをし、ヘキサンを加えて分液ロートで中性になるまで油層を水洗浄し、濃縮を行った後、減圧蒸留にて精製を行うことで化合物2A72.01gを得た。得られた化合物2Aの1H-NMR、19F-NMRおよびGC-MSのデータを以下に示す。1H-NMR282.6MHz、溶媒:CDCl3、基準:SiCH34δppm:6.89m,2H,2.83t,1H。19F-NMR282.6MHz、溶媒:CDCl3、基準:CFCl3δppm:-53.93d,2F-132.42m,2F,-163.01m,1F。GC-MSM=222実施例2化合物1Aの合成実施例1で得られた化合物2A5.00gとTHF120mLを撹拌し、-75°CにてnBuLi関東化学社製1.57mol/Lヘキサン溶液15.8mLを滴下し、30分撹拌した。つづいて、ZnCl2和光純薬工業社製8.46gをTHF22mLに懸濁させ、徐々に加えた後、1時間半かけて室温に昇温した。PdPPh34東京化成工業社製3.90g、公知の方法で合成した4-プロピルヨードベンゼン6.65gを加え3時間還流させた。ヘキサンを加えた後、塩化アンモニウム水溶液を加えクエンチをし、分液ロートで中性になるまで油層を水洗浄し、濃縮を行った後、シリカクロマトグラフィーで精製し、化合物1A5.0gを得た。得られた化合物1Aの1H-NMR、19F-NMRおよびGC-MSのデータを以下に示す。1H-NMR282.6MHz、溶媒:CDCl3、基準:SiCH34δppm:7.38d、2H、7.18d、2H、6.95d、2H、2.60t、2H,1.64m、2H,0.93t、3H。19F-NMR282.6MHz、溶媒:CDCl3、基準:CFCl3δppm:-51.79s,2F、-132.74m、2F、-163.50m,1F。GC-MSM=340また、上記化合物1A10質量と、メルク社製液晶組成物ZLI-156590質量とを混合して得られた組成物を用いて、25°Cにおける屈折率異方性Δnを外挿により求めたところ、0.011であった。実施例3化合物1Bの合成実施例1で得られた前記化合物2A5.53gとTHF50mLを撹拌し、-75°CにてnBuLi関東化学社製1.57mol/Lヘキサン溶液17.5mLを滴下し、30分撹拌した。つづいて、ZnCl2和光純薬工業社製6.24gをTHF22mLに懸濁させ、徐々に加えた後、1時間半かけて室温に昇温した。[PdPPh34]東京化成工業社製4.32g、公知の方法で合成した4-ヨード-4’-プロピルビフェニル9.63gを加え3時間還流させた。ヘキサンを加えた後、塩化アンモニウム水溶液を加えクエンチをし、分液ロートで中性になるまで油層を水洗浄し、濃縮を行った後、シリカクロマトグラフィーおよび再結晶で精製し、化合物1B5.4gを得た。相系列:Cr84.6IsoCr:結晶、Iso:等方相得られた化合物1Bの1H-NMR、19F-NMRおよびGC-MSのデ-タを以下に示す。1H-NMR282.6MHz、溶媒:CDCl3、基準:SiCH34δppm:7.58d、2H、7.50d、2H、7.26d、2H、6.96d、2H、2.63t、2H、1.66m、2H、0.97t、3H。19F-NMR282.6MHz、溶媒:CDCl3、基準:CFCl3δppm:-52.16s、2F、-132.63m、2F、-163.34m、1F。GC-MSM=416また、上記化合物1B5質量と、ZLI-156595質量とを混合して得られた組成物を用いる以外は、実施例1と同様にして求めた屈折率異方性Δnは、0.130であった。実施例1~3および前述したスキームに基づいて、下記化合物を製造することができる。下記式中、-Cy-、-Ph-は上記と同様であり、他の記号は以下の意味を示す。-Ph2F-:2-フルオロ-1,4-フェニレン基-Ph2F6F-:2,6-ジフルオロ-1,4-フェニレン基-Ph2F3F-:2,3-ジフルオロ-1,4-フェニレン基また、式1中のA1~A7に相当する置換型環基の置換位置は、環員炭素がR1に近いほうを常に4位、R2に近い方を常に1位とする場合に相当する。2環の化合物a~eが全て0であるものとしては以下のものが挙げられる。C3H7PhC≡CCF2OPhC2H5C3H7PhC≡CCF2OPhFC3H7PhC≡CCF2OPhFC3H7PhC≡CCF2OPhFC3H7PhC≡CCF2OPhCNC3H7PhC≡CCF2OPhNCSC3H7PhC≡CCF2OPhSF5C3H7PhC≡CCF2OPhOCF3C3H7OPhC≡CCF2OPhOCF3C2H5PhC≡CCF2OPhOCH3C5H11PhC≡CCF2OPhOCF2HCH3CHCHC2H4PhC≡CCF2OPhFCH3OCH2PhC≡CCF2OPhFC3H7OPhC≡CCF2OPhF3環の化合物a~eの何れか1つが1であり、他の3つが0であるものとしては以下のものが挙げられる。C3H7CyPhC≡CCF2OPhC2H5C3H7CyPhC≡CCF2OPhFC3H7CyPhC≡CCF2OPhFC3H7CyPhC≡CCF2OPhFC3H7CyPhC≡CCF2OPhCNC2H5CyPhC≡CCF2OPhNCSC3H7CyPhC≡CCF2OPhSF5C5H11CyPhC≡CCF2OPhOCF3C3H7CyPhC≡CCF2OPhOC2H5C2H5CyPhC≡CCF2OPhOC2H5C3H7CyPhC≡CCF2OPhFC3H7CyPhC≡CCF2OPhFC3H7CyPhC≡CCF2OPhOCF3C3H7CyPhC≡CCF2OPhCNC2H5PhPhC≡CCF2OPhFC3H7PhPhC≡CCF2OPhFC3H7PhPhC≡CCF2OPhFC5H11PhPhC≡CCF2OPhCNC3H7PhPhC≡CCF2OPhNCSC3H7PhPhC≡CCF2OPhSF5C3H7PhPhC≡CCF2OPhOCF3C2H5PhPhC≡CCF2OPhOC2H5C3H7PhPhC≡CCF2OPhOC2H5C3H7PhPhC≡CCF2OPhFC5H11PhPhC≡CCF2OPhFC2H5PhC≡CCF2OPhPhFC3H7PhC≡CCF2OPhPhFC3H7PhC≡CCF2OPhPhFC5H11PhC≡CCF2OPhPhCNCH3CHCHC2H4PhC≡CCF2OPhPhFC3H7PhC≡CCF2OPhPhOCH3C3H7PhC≡CCF2OPhPhFC2H5PhC≡CCF2OPhCyC5H11C2H5PhC≡CCF2OPhCyC5H11C3H7PhC≡CCF2OPhCyC5H11C3H7PhC≡CCF2OPhCyOC2H5C3H7CyC2H4PhC≡CCF2OPhFC3H7CyC2H4PhC≡CCF2OPhFC3H7CyC2H4PhC≡CCF2OPhOCF3CH3CHCHC2H4CyC2H4PhC≡CCF2OPhC3H7CH2CHCyCH2OPhC≡CCF2OPhFC3H7CyCH2OPhC≡CCF2OPhOC2H54環の化合物a~eの何れか2つが1であり、他の2つが0であるものとしては以下のものが挙げられる。C3H7PhC≡CCF2OPhPhPhC2H5C3H7PhC≡CCF2OPhPhPhFC2H5PhC≡CCF2OPhPhPhFC5H11PhC≡CCF2OPhPhPhCNC5H11PhC≡CCF2OPhPhPhOCF3C3H7PhC≡CCF2OPhPhPhFC2H5PhC≡CCF2OPhPhPhCNC2H5PhC≡CCF2OPhPhPhFC3H7PhC≡CCF2OPhPhCyC2H5C3H7PhC≡CCF2OPhPhCyCHCH2C3H7PhC≡CCF2OPhPhCyCH3C3H7PhC≡CCF2OPhCyCyC2H5C3H7PhC≡CCF2OPhCyCyOCH3C3H7CyPhC≡CCF2OPhPhC2H5C3H7CyPhC≡CCF2OPhPhFC5H11CyPhC≡CCF2OPhPhOCF3C3H7CyPhC≡CCF2OPhCyCHCH2C5H11CyPhC≡CCF2OPhCyC2H5C3H7CyPhC≡CCF2OPhCyC2H5C3H7PhPhPhC≡CCF2OPhOCF3C3H7PhPhPhC≡CCF2OPhFC3H7PhPhPhC≡CCF2OPhCNC2H5PhPhPhC≡CCF2OPhCNCH3CHCHC2H4PhPhPhC≡CCF2OPhF5環の化合物a~eの何れか3つが1であり、他の2つが0であるものとしては以下のものが挙げられる。C3H7PhPhPhPhC≡CCF2OPhFC3H7PhPhPhPhC≡CCF2OPhFC3H7PhPhPhPhC≡CCF2OPhCNC2H5PhPhPhPhC≡CCF2OPhCNCH3CHCHC2H4PhPhPhPhC≡CCF2OPhFCH2CHCyCyCyPhC≡CCF2OPhOCF3C3H7CyCyCyPhC≡CCF2OPhFC3H7CyCyCyPhC≡CCF2OPhOC2H5C2H5OCyCyPhPhC≡CCF2OPhOCF3C3H7CyCyPhPhC≡CCF2OPhFC3H7CyCyPhPhC≡CCF2OPhCNC3H7CyCyPhPhC≡CCF2OPhOC2H5C3H7CyPhPhPhC≡CCF2OPhOCF3C3H7CyPhPhPhC≡CCF2OPhFC3H7CyPhPhPhC≡CCF2OPhCNC2H5CyPhPhPhC≡CCF2OPhCNC3H7CyPhPhPhC≡CCF2OPhFCH2CHCyPhPhPhC≡CCF2OPhFC3H7PhPhPhC≡CCF2OPhPhFC3H7PhPhPhC≡CCF2OPhPhFC3H7PhPhPhC≡CCF2OPhPhCNC2H5PhPhPhC≡CCF2OPhPhCNCH3CHCHC2H4PhPhPhC≡CCF2OPhPhFC2H5OCyCyPhC≡CCF2OPhPhOCF3C3H7CyCyPhC≡CCF2OPhPhFC3H7CyCyPhC≡CCF2OPhPhCNC3H7CyCyPhC≡CCF2OPhPhOC2H5C3H7CyPhPhC≡CCF2OPhPhOCF3C3H7CyPhPhC≡CCF2OPhPhFC3H7CyPhPhC≡CCF2OPhPhCNC2H5CyPhPhC≡CCF2OPhPhCNC3H7CyPhPhC≡CCF2OPhPhFCH2CHCyPhPhC≡CCF2OPhPhFC3H7PhPhC≡CCF2OPhPhPhFC3H7PhPhC≡CCF2OPhPhPhFC3H7PhPhC≡CCF2OPhPhPhCNC2H5PhPhC≡CCF2OPhPhPhCNCH3CHCHC2H4PhPhC≡CCF2OPhPhPhFC3H7CyPhC≡CCF2OPhPhPhOCF3C3H7CyPhC≡CCF2OPhPhPhFC3H7CyPhC≡CCF2OPhPhPhCNC2H5CyPhC≡CCF2OPhPhPhCNC3H7CyPhC≡CCF2OPhPhPhFCH2CHCyPhC≡CCF2OPhPhPhF[誘電率異方性Δεの測定]誘電率異方性は、化合物をメルク社の液晶組成物ZLI-1565に混合することで調整して測定した。化合物1Aは、10モルをZLI-156590モルと混合した。化合物1Bは、5モルをZLI-156595モルと混合した。混合物を2枚のガラスセル間隔8μmの間に封入した。このセルに100mVの電圧を印加して液晶分子の短軸方向の誘電率ε⊥を測定した。88Vの電圧を印加して液晶分子の長軸方向の誘電率ε∥を測定した。化合物の誘電率異方性Δεは式Δε=ε∥-ε⊥から組成物のΔεを求めて、外挿することで求めた。化合物1Aおよび化合物1Bの0.85TcでのΔεの値を下記表1に示す。なお、0.85Tcは、それぞれの液晶組成物のTc透明点絶対温度Kに換算に、0.85を乗じた温度Kである。1480を参考に合成することができる。"